(57)【要約】      （修正有）【課題】電気用積層板において有用な所望の靱性、誘電特性及び熱特性を有する組成物を提供。【解決手段】エポキシ樹脂、硬化剤及びシリコーン−アクリレートコア／シェルゴムを含む組成物、熱硬化性組成物及びこれらを形成する方法。【選択図】なし【特許請求の範囲】
【請求項１】
エポキシ樹脂；
硬化剤；及び
シリコーン−アクリレートコア／シェルゴム
を含む組成物。
【請求項２】
硬化性組成物の全重量に基づき０．１から３０重量パーセントのシリコーン−アクリレ
ートコア／シェルゴムを含む、請求項１に記載の組成物。
【請求項３】
臭素化難燃剤をさらに含む、請求項１に記載の組成物。
【請求項４】
前記エポキシ樹脂が少なくとも１つの臭素化エポキシ樹脂を含む、請求項１に記載の組
成物。
【請求項５】
シリコーン−アクリレートコア／シェルゴムを溶媒中に分散させること；
前記分散させたシリコーン−アクリレートコア／シェルゴムをエポキシ樹脂並びにハー
ドナー、触媒及び追加の溶媒の１つ又はそれ以上と混合して硬化性組成物を形成すること
を含む方法。
【請求項６】
前記臭素化難燃剤を硬化性組成物と混合することをさらに含む、請求項５に記載の方法
。
【請求項７】
前記エポキシ樹脂が少なくとも１つの臭素化エポキシ樹脂を含む、請求項５に記載の方
法。
【請求項８】
前記硬化性組成物が、前記硬化性組成物の全重量に基づき０．１から３０重量パーセン
トのシリコーン−アクリレートコア／シェルゴムを含む、請求項５に記載の方法。
【請求項９】
請求項１に記載の組成物から生成されたワニス。
【請求項１０】
請求項９に記載の前記ワニスから調製された電気用積層板。
【請求項１１】
請求項９に記載の前記ワニスから調製された回路基板。
【請求項１２】
請求項９に記載の前記ワニスから調製された塗料。
【請求項１３】
請求項９に記載の前記ワニスから調製された複合材料。
【請求項１４】
請求項９に記載の前記ワニスから調製された鋳造品。
【請求項１５】
請求項９に記載の前記ワニスから調製された接着剤。
【発明の詳細な説明】
【技術分野】
【０００１】
本明細書に開示の実施形態は、エポキシ組成物に関する。より具体的には、本明細書に
開示の実施形態は、電気用積層板において有用なエポキシ組成物に関する。より具体的に
は、本明細書に開示の実施形態は、エポキシ樹脂及びコア／シェル強化剤、例えばシリコ
ーン−アクリレートコア／シェルゴムから形成された低い誘電率のエポキシ組成物に関す
る。
【背景技術】
【０００２】
高性能電気用途、例えば高温回路基板において有用な熱硬化性組成物は、一連の厳しい
特性要求に適合しなければならない。例えば、このような材料は、最適には、良好な高温
特性、例えば高いガラス転移点（例えば２００℃超）及び高温での低い吸水率（例えば４
％未満の水吸着率）を有する。電気用積層板の調製は、慣用的に、熱硬化性樹脂の溶液に
よる多孔質ガラスウェブの含浸を含むので、このような材料は、有機溶媒、例えばアセト
ン中での安定な溶解性も示さなければならない。複合部品用プリプレグの調製における加
工を簡略化するため、未硬化材料は、理想的には、低い融点（例えば１２０℃未満）及び
広い温度範囲の加工可能な粘度（広い「プロセシングウインドウ（processing window）
」）を有する。
【０００３】
エポキシ樹脂は、最も広く使用されているエンジニアリング樹脂の１つであり、電気用
積層板におけるこれらの使用は周知である。エポキシ樹脂は、これらの耐熱性、耐薬品性
、絶縁特性、寸法安定性、接着性などにおける優位性のため、電気／電子機器用の材料、
例えば電気用積層板用の材料として使用されている。
【０００４】
鉛不含はんだへの工業的な切り替えとして、改善された熱特性（例えば、より高いガラ
ス転移点（Ｔｇ）及びより高い５％分解点（Ｔｄ））を有するプリント回路基板用の樹脂
の要求が増加している。プリント回路基板を作製するために使用される最も一般的な樹脂
であるエポキシ樹脂について、一般的な方針は、高い架橋密度をもたらすエポキシ組成物
を使用して所望の熱特性を達成することである。残念ながら、このようなアプローチは、
得られた材料の脆性の不所望な増加をもたらし得る。この脆性は、プリント回路基板の製
造及び使用の間に種々の問題を引き起こし得る。１つの特定の問題は、孔開けの間に起こ
る。樹脂の脆性は、繊維−樹脂界面における破壊をもたらし得、粗面を有するドリル孔を
もたらす。このことにより、今度は、銅によりめっきして導電バイアスを形成することが
困難になり、最終的には、再処理又は廃棄しなければならない非機能基板をもたらす。
【０００５】
第２の傾向は、電子デバイスの速度が増加していることである。シグナル損失及び隣接
基板間での「クロストーク」を低減させるため、改善された誘電特性（例えば、より低い
誘電率（Ｄｋ）及び誘電正接（Ｄｆ））を有するプリント回路基板が必要とされている。
【発明の概要】
【発明が解決しようとする課題】
【０００６】
したがって、電気用積層板において有用な、所望の靱性、誘電特性及び熱特性を有する
組成物が継続的に必要とされている。
【課題を解決するための手段】
【０００７】
本発明の実施形態において、エポキシ樹脂；硬化剤；及びシリコーン−アクリレートコ
ア／シェルゴムを含む、これらからなる、又は実質的にこれらからなる組成物が開示され
る。
【０００８】
本発明の別の実施形態において、シリコーン−アクリレートコア／シェルゴムを溶媒中
に分散させること；分散させたシリコーン−アクリレートコア／シェルゴムをエポキシ樹
脂並びにハードナー、触媒及び追加の溶媒の１つ又はそれ以上と混合して硬化性組成物を
形成することを含む、これらからなる、又は実質的にこれらからなる方法が開示される。
【発明を実施するための形態】
【０００９】
本明細書に開示の実施形態は、エポキシ組成物に関する。より具体的には、本明細書に
開示の実施形態は、電気用積層板において有用なエポキシ組成物に関する。より具体的に
は、本明細書に開示の実施形態は、エポキシ樹脂及びコア／シェル強化剤、例えばシリコ
ーン−アクリレートコア／シェルゴムから形成された低い誘電率のエポキシ組成物に関す
る。
【００１０】
本明細書に開示の組成物は、少なくとも１つのエポキシ樹脂、少なくとも１つのハード
ナー又は硬化剤及びシリコーン−アクリレートコア／シェルゴム強化剤を含むことができ
る。このような組成物は、例えば所望の電気特性及び耐衝撃性を含む物理特性を有する、
得られる熱硬化性樹脂に起因して電気用積層板において有用である。
【００１１】
いくつかの実施形態においては、硬化性組成物は、シリコーン−アクリレートコア／シ
ェルゴム強化剤を液体エポキシ樹脂中に分散させることにより形成することができる。他
の実施形態においては、硬化性組成物は、シリコーン−アクリレートコア／シェルゴム強
化剤を溶媒中に分散させ、次いで分散液をエポキシ樹脂並びにハードナー、触媒及び追加
の溶媒の１つ又はそれ以上と混合して硬化性組成物を形成することにより形成することが
できる。
【００１２】
熱硬化性組成物は、少なくとも１つのエポキシ樹脂、少なくとも１つのハードナー及び
シリコーン−アクリレートコア／シェルゴムを含む上記硬化性組成物の反応生成物として
形成することができる。このような熱硬化性組成物は、電気用積層板、とりわけ電気用途
において有用である。
【００１３】
上記のとおり、本明細書に開示の実施形態は、エポキシ樹脂、シリコーン−アクリレー
トコア／シェルゴム及びハードナーを含む種々の構成成分を含む。本明細書に記載の組成
物の実施形態は、触媒及び種々の添加剤を含むこともできる。これらの構成成分のそれぞ
れの例を、以下により詳細に説明する。
【００１４】
エポキシ樹脂
本明細書に開示の実施形態において使用されるエポキシ樹脂は変動してよく、例えばと
りわけノボラック樹脂、イソシアネート改質エポキシ樹脂及びカルボキシレート付加物を
含む、２つ又はそれ以上の単独で、又は組合せで使用することができる慣用の市販のエポ
キシ樹脂を含むことができる。本明細書に開示の組成物のためのエポキシ樹脂を選択する
にあたり、最終生成物の特性だけでなく、粘度及び樹脂組成物の加工に影響を及ぼし得る
他の特性も考慮すべきである。
【００１５】
エポキシ樹脂構成成分は、本明細書において「エポキシ基」又は「エポキシ官能基」と
称される１つ又はそれ以上の反応性オキシラン基を含有する任意の材料を含む、組成物の
成形において有用な、任意のタイプのエポキシ樹脂であってよい。本明細書に開示の実施
形態において有用なエポキシ樹脂は、モノ官能性エポキシ樹脂、多官能性又はポリ官能性
エポキシ樹脂及びこれらの組合せを含むことができる。モノマー及びポリマーエポキシ樹
脂は、脂肪族、環式脂肪族、芳香族又は複素環式エポキシ樹脂であってよい。ポリマーエ
ポキシは、末端エポキシ基を有する直鎖ポリマー（例えばポリオキシアルキレングリコー
ルのジグリシジルエーテル）、ポリマー骨格オキシラン単位を有するポリマー（例えばポ
リブタジエンポリエポキシド）及びペンダントエポキシ基を有するポリマー（例えばグリ
シジルメタクリレートポリマー又はコポリマーなど）を含む。エポキシは、純粋な化合物
であってよいが、一般に、１分子当たり１、２又はそれ以上のエポキシ基を含有する混合
物又は化合物である。いくつかの実施形態において、エポキシ樹脂は、追加の架橋をもた
らすため、より高温において無水物、有機酸、アミノ樹脂、フェノール樹脂又はエポキシ
基（触媒する場合）と反応することができる反応性−ＯＨ基を含むこともできる。
【００１６】
一般に、エポキシ樹脂は、グリシジルエーテル、環式脂肪族樹脂、エポキシ化油などで
あってよい。本明細書に開示の実施形態において有用な、実例となるポリエポキシド化合
物は、クレイトン  Ａ．メイ（Ｃｌａｙｔｏｎ  Ａ．Ｍａｙ）による「エポキシ樹脂（「
Epoxy Resins」）」第２章、１９８８年出版、マーセル・デッカー有限会社、ニューヨー
ク（Marcel Dekker,Inc.,New York）及び米国特許第４，０６６，６２８号に記載されて
いる。グリシジルエーテルは、エピクロロヒドリン及びフェノール又はポリフェノール化
合物、例えばビスフェノールＡ（Ｔｈｅ  Ｄｏｗ  Ｃｈｅｍｉｃａｌ  Ｃｏｍｐａｎｙ，
Ｍｉｄｌａｎｄ，Ｍｉｃｈｉｇａｎから、Ｄ．Ｅ．Ｒ．（商標）３８３又はＤ．Ｅ．Ｒ．
（商標）３３０として市販されている）；ピロカテコール、レゾルシノール、ヒドロキノ
ン、４，４’−ジヒドロキシジフェニルメタン（又はビスフェノールＦ）、４，４’−ジ
ヒドロキシ−３，３’−ジメチルジフェニルメタン、４，４’−ジヒドロキシジフェニル
ジメチルメタン（又はビスフェノールＡ）、４，４’−ジヒドロキシジフェニルメチルメ
タン、４，４’−ジヒドロキシジフェニルシクロヘキサン、４，４’−ジヒドロキシ−３
，３’−ジメチルジフェニルプロパン、４，４’−ジヒドロキシジフェニルスルホン及び
トリス（４−ヒドロキシフェニル）メタン；上記ジフェノールの塩素化又は臭素化生成物
、例えばテトラブロモビスフェノールＡの反応生成物であることが多い。当分野において
周知のとおり、このような材料は、典型的には、フェノール出発材料のグリシジルエーテ
ル生成物との縮合から誘導される少量のオリゴマーを含有する。「アドバンスト」樹脂は
、ポリエポキシドをポリフェノールと反応させることにより調製される。このようなオリ
ゴマーは、有用なレオロジー及び硬化特性を達成するための配合において有用である。具
体例としては、ビスフェノールＡジグリシジルエーテルとビスフェノールＡ、テトラブロ
モビスフェノールＡとの縮合生成物又はテトラブロモビスフェノールＡのジグリシジルエ
ーテルとビスフェノールＡ若しくはテトラブロモビスフェノールＡとの縮合生成物が挙げ
られる。さらに、芳香族イソシアネート、例えばメチレンジイソシアネート又はトルエン
ジイソシアネートを、これらのアドバンスメント反応の間に添加してオキサゾリジノン複
素環を鎖の骨格中に含有するオリゴマーを生じさせることができる。市販品の例としては
、Ｄ．Ｅ．Ｒ．（商標）５９２及びＤ．Ｅ．Ｒ．（商標）５９３であり、それぞれＴｈｅ
Ｄｏｗ  Ｃｈｅｍｉｃａｌ  Ｃｏｍｐａｎｙ，Ｍｉｄｌａｎｄ  Ｍｉｃｈｉｇａｎから
入手可能である。ホルムアルデヒド又は他のアルデヒドとフェノールとの縮合から誘導さ
れるポリフェノールであるノボラックのグリシジルエーテルを添加することは一般的であ
る。具体例としては、フェノール、クレゾール、ジメチルフェノール、ｐ−ヒドロキシビ
フェニル、ナフトール及びブロモフェノールのノボラックが挙げられる。
【００１７】
他のエポキシ樹脂は、典型的には過酸又は過酸化水素によるオレフィンのエポキシ化か
ら誘導される。オレフィンは、直鎖又は環式鎖内に含有されてよい。
【００１８】
いくつかの実施形態において、エポキシ樹脂は、グリシジルエーテルタイプ；グリシジ
ル−エステルタイプ；脂環式タイプ；複素環式タイプ及びハロゲン化エポキシ樹脂などを
含むことができる。好適なエポキシ樹脂の非限定的な例としては、クレゾールノボラック
エポキシ樹脂、フェノールノボラックエポキシ樹脂、ビフェニルエポキシ樹脂、ヒドロキ
ノンエポキシ樹脂、スチルベンエポキシ樹脂並びにこれらの混合物及び組合せを挙げるこ
とができる。
【００１９】
好適なポリエポキシ化合物は、レゾルシノールジグリシジルエーテル（１，３−ビス−
（２，３−エポキシプロポキシ）ベンゼン）、ビスフェノールＡのジグリシジルエーテル
（２，２−ビス（ｐ−（２，３−エポキシプロポキシ）フェニル）プロパン）、トリグリ
シジルｐ−アミノフェノール（４−（２，３−エポキシプロポキシ）−Ｎ，Ｎ−ビス（２
，３−エポキシプロピル）アニリン）、ブロモビスフェノールＡのジグリシジルエーテル
（２，２−ビス（４−（２，３−エポキシプロポキシ）３−ブロモ−フェニル）プロパン
）、ビスフェノールＦのジグリシジルエーテル（２，２−ビス（ｐ−（２，３−エポキシ
プロポキシ）フェニル）メタン）、メタ−及び／又はパラ−アミノフェノールのトリグリ
シジルエーテル（３−（２，３−エポキシプロポキシ）Ｎ，Ｎ−ビス（２，３−エポキシ
プロピル）アニリン）並びにテトラグリシジルメチレンジアニリン（Ｎ，Ｎ，Ｎ’，Ｎ’
−テトラ（２，３−エポキシプロピル）４，４’−ジアミノジフェニルメタン）並びに２
つ又はそれ以上のポリエポキシ化合物の混合物を含むことができる。確認された有用なエ
ポキシ樹脂のより広汎なリストは、リー，Ｈ．及びネビル，Ｋ．によるエポキシ樹脂ハン
ドブック（Handbook of Epoxy Resins）、マグロウヒル・ブック・カンパニー（McGraw-H
ill Book Company）（1982年再発行）で確認することができる。
【００２０】
他の好適なエポキシ樹脂は、芳香族アミン及びエピクロロヒドリンを主成分とするポリ
エポキシ化合物、例えばＮ，Ｎ’−ジグリシジル−アニリン；Ｎ，Ｎ’−ジメチル−Ｎ，
Ｎ’−ジグリシジル−４，４’−ジアミノジフェニルメタン；Ｎ，Ｎ，Ｎ’，Ｎ’−テト
ラグリシジル−４，４’−ジアミノジフェニルメタン；Ｎ−ジグリシジル−４−アミノフ
ェニルグリシジルエーテル；及びＮ，Ｎ，Ｎ’，Ｎ’−テトラグリシジル−１，３−プロ
ピレンビス−４−アミノベンゾエートを含む。エポキシ樹脂は：芳香族ジアミン、アニリ
ン及び置換誘導体、アミノフェノール、多価フェノール、多価アルコール、ポリカルボン
酸の１つ又はそれ以上のグリシジル誘導体を含むこともできる。
【００２１】
有用なエポキシ樹脂は、例えば多価ポリオール、例えばエチレングリコール、トリエチ
レングリコール、１，２−プロピレングリコール、１，５−ペンタンジオール、１，２，
６−ヘキサントリオール、グリセロール及び２，２−ビス（４−ヒドロキシシクロヘキシ
ル）プロパンのポリグリシジルエーテル；脂肪族及び芳香族ポリカルボン酸、例えばシュ
ウ酸、コハク酸、グルタル酸、テレフタル酸、２，６−ナフタレンジカルボン酸及び二量
体化リノール酸などのポリグリシジルエーテル；ポリフェノール、例えばビスフェノール
Ａ、ビスフェノールＦ、１，１−ビス（４−ヒドロキシフェニル）エタン、１，１−ビス
（４−ヒドロキシフェニル）イソブタン及び１，５−ジヒドロキシナフタレンなどのポリ
グリシジルエーテル；アクリレート又はウレタン部分を有する改質エポキシ樹脂；グリシ
ジルアミンエポキシ樹脂；並びにノボラック樹脂を含む。
【００２２】
エポキシ化合物は、環式脂肪族又は脂環式エポキシドであってよい。環式脂肪族エポキ
シドの例としては、ジカルボン酸の環式脂肪族エステルのジエポキシド、例えばビス（３
，４−エポキシシクロヘキシルメチル）オキサレート、ビス（３，４−エポキシシクロヘ
キシルメチル）アジペート、ビス（３，４−エポキシ−６−メチルシクロヘキシルメチル
）アジペート、ビス（３，４−エポキシシクロヘキシルメチル）ピメレート；ビニルシク
ロヘキセンジエポキシド；リモネンジエポキシド；ジシクロペンタジエンジエポキシドな
どが挙げられる。ジカルボン酸の環式脂肪族エステルの他の好適なジエポキシドは、例え
ば米国特許第２，７５０，３９５号に記載されている。
【００２３】
他の環式脂肪族エポキシドは、３，４−エポキシシクロヘキシルメチル−３，４−エポ
キシシクロヘキサンカルボキシレート、例えば３，４−エポキシシクロヘキシルメチル−
３，４−エポキシシクロヘキサンカルボキシレート；３，４−エポキシ−１−メチルシク
ロヘキシル−メチル−３，４−エポキシ−１−メチルシクロヘキサンカルボキシレート；
６−メチル−３，４−エポキシシクロヘキシルメチルメチル−６−メチル−３，４−エポ
キシシクロヘキサンカルボキシレート；３，４−エポキシ−２−メチルシクロヘキシルメ
チル−３，４−エポキシ−２−メチルシクロヘキサンカルボキシレート；３，４−エポキ
シ−３−メチルシクロヘキシル−メチル−３，４−エポキシ−３−メチルシクロヘキサン
カルボキシレート；３，４−エポキシ−５−メチルシクロヘキシル−メチル−３，４−エ
ポキシ−５−メチルシクロヘキサンカルボキシレートなどを含む。他の好適な３，４−エ
ポキシシクロヘキシルメチル−３，４−エポキシシクロヘキサンカルボキシレートは、例
えば米国特許第２，８９０，１９４号に記載されている。
【００２４】
特に有用であるさらなるエポキシ含有材料は、グリシジルエーテルモノマーを主成分と
する材料を含む。例としては、多価フェノールと過剰なクロロヒドリン、例えばエピクロ
ロヒドリンとの反応により得られる多価フェノールのジ−又はポリグリシジルエーテルで
ある。このような多価フェノールは、レゾルシノール、ビス（４−ヒドロキシフェニル）
メタン（ビスフェノールＦとして公知である）、２，２−ビス（４−ヒドロキシフェニル
）プロパン（ビスフェノールＡとして公知である）、２，２−ビス（４’−ヒドロキシ−
３’，５’−ジブロモフェニル）プロパン、１，１，２，２−テトラキス（４’−ヒドロ
キシ−フェニル）エタン又は酸性条件下で得られるフェノールとホルムアルデヒドとの縮
合物、例えばフェノールノボラック及びクレゾールノボラックを含む。このタイプのエポ
キシ樹脂の例としては、米国特許第３，０１８，２６２号に記載されている。他の例とし
ては、多価アルコール、例えば１，４−ブタンジオール又はポリアルキレングリコール、
例えばポリプロピレングリコールのジ−又はポリグリシジルエーテル及び環式脂肪族ポリ
オール、例えば２，２−ビス（４−ヒドロキシシクロヘキシル）プロパンのジ−又はポリ
グリシジルエーテルが挙げられる。他の例としては、モノ官能性樹脂、例えばクレシルグ
リシジルエーテル又はブチルグリシジルエーテルである。
【００２５】
別のクラスのエポキシ化合物は、多価カルボン酸、例えばフタル酸、テレフタル酸、テ
トラヒドロフタル酸又はヘキサヒドロフタル酸のポリグリシジルエステル及びポリ（ベー
タ−メチルグリシジル）エステルである。さらなるクラスのエポキシ化合物は、アミン、
アミド及び複素環式窒素塩基のＮ−グリシジル誘導体、例えばＮ，Ｎ−ジグリシジルアニ
リン、Ｎ，Ｎ−ジグリシジルトルイジン、Ｎ，Ｎ，Ｎ’，Ｎ’−テトラグリシジルビス（
４−アミノフェニル）メタン、トリグリシジルイソシアヌレート、Ｎ，Ｎ’−ジグリシジ
ルエチルウレア、Ｎ，Ｎ’−ジグリシジル−５，５−ジメチルヒダントイン及びＮ，Ｎ’
−ジグリシジル−５−イソプロピルヒダントインである。
【００２６】
さらに他のエポキシ含有材料は、グリシドールのアクリル酸エステル、例えばグリシジ
ルアクリレート及びグリシジルメタクリレートと１つ又はそれ以上の共重合性ビニル化合
物とのコポリマーである。このようなコポリマーの例は、１：１スチレン−グリシジルメ
タクリレート、１：１メチルメタクリレートグリシジルアクリレート及び６２．５：２４
：１３．５メチルメタクリレート−エチルアクリレート−グリシジルメタクリレートであ
る。
【００２７】
容易に入手可能なエポキシ化合物は、オクタデシレンオキシド；グリシジルメタクリレ
ート；ビスフェノールＡのジグリシジルエーテル；Ｔｈｅ  Ｄｏｗ  Ｃｈｅｍｉｃａｌ  
Ｃｏｍｐａｎｙ，Ｍｉｄｌａｎｄ，Ｍｉｃｈｉｇａｎから入手可能なＤ．Ｅ．Ｒ．（商標
）３３１（ビスフェノールＡ液体エポキシ樹脂）及びＤ．Ｅ．Ｒ．（商標）３３２（ビス
フェノールＡのジグリシジルエーテル）；ビニルシクロヘキセンジオキシド；３，４−エ
ポキシシクロヘキシルメチル−３，４−エポキシシクロヘキサンカルボキシレート；３，
４−エポキシ−６−メチルシクロヘキシル−メチル−３，４−エポキシ−６−メチルシク
ロヘキサンカルボキシレート；ビス（３，４−エポキシ−６−メチルシクロヘキシルメチ
ル）アジペート；ビス（２，３−エポキシシクロペンチル）エーテル；ポリプロピレング
リコールにより改質された脂肪族エポキシ；ジペンテンジオキシド；エポキシ化ポリブタ
ジエン；エポキシ官能基を含有するシリコーン樹脂；難燃性エポキシ樹脂（例えばＴｈｅ
Ｄｏｗ  Ｃｈｅｍｉｃａｌ  Ｃｏｍｐａｎｙ，Ｍｉｄｌａｎｄ，Ｍｉｃｈｉｇａｎから
入手可能な、商標名Ｄ．Ｅ．Ｒ．（商標）５９２として入手可能な臭素化エポキシ樹脂又
は商標名Ｄ．Ｅ．Ｒ．（商標）５６０として入手可能な臭素化ビスフェノールタイプのエ
ポキシ樹脂）；フェノール−ホルムアルデヒドノボラックの１，４−ブタンジオールジグ
リシジルエーテル（例えばＴｈｅ  Ｄｏｗ  Ｃｈｅｍｉｃａｌ  Ｃｏｍｐａｎｙ，Ｍｉｄ
ｌａｎｄ，Ｍｉｃｈｉｇａｎから入手可能な、商標名Ｄ．Ｅ．Ｎ．（商標）４３１及びＤ
．Ｅ．Ｎ．（商標）４３８として入手可能なもの）；並びにレゾルシノールジグリシジル
エーテルを含む。具体的には述べないが、Ｔｈｅ  Ｄｏｗ  Ｃｈｅｍｉｃａｌ  Ｃｏｍｐ
ａｎｙから入手可能な商標名称Ｄ．Ｅ．Ｒ．（商標）及びＤ．Ｅ．Ｎ．（商標）の他のエ
ポキシ樹脂を使用することもできる。
【００２８】
エポキシ樹脂は、イソシアネート改質エポキシ樹脂を含むこともできる。イソシアネー
ト又はポリイソシアネート官能基を有するポリエポキシドポリマー又はコポリマーは、エ
ポキシ−ポリウレタンコポリマーを含むことができる。これらの材料は、１，２−エポキ
シ官能基を生じさせるための１つ又はそれ以上のオキシラン環を有し、さらにジヒドロキ
シル含有化合物がジイソシアネート又はポリイソシアネートと反応するためのヒドロキシ
ル基として有用である開環オキシランを有するポリエポキシドプレポリマーを使用するこ
とにより形成することができる。イソシアネート部分はオキシラン環を開環し、この反応
は第１級又は第２級ヒドロキシル基とのイソシアネート反応として継続する。ポリエポキ
シド樹脂上には、有効なオキシラン環を依然として有するエポキシポリウレタンコポリマ
ーの生成を可能にするために十分なエポキシ官能基が存在する。直鎖ポリマーは、ジエポ
キシド及びジイソシアネートの反応を介して生成することができる。ジ−又はポリイソシ
アネートは、いくつかの実施形態において芳香族又は脂肪族であってよい。
【００２９】
無論、上記列記のエポキシ樹脂のいずれかの混合物を使用することもできる。
【００３０】
シリコーン−アクリレートコア／シェルゴム強化剤
シリコーン−アクリレートコア／シェルゴム強化剤は、エポキシ樹脂が硬化したときに
本明細書に開示の複合材料が脆性になるのを防止するために使用することができる。いく
つかの実施形態において、シリコーン−アクリレートコア／シェルゴム強化剤は、シリコ
ーンゴムコア及びアクリレートポリマーシェルを含むゴム化合物であってよい。
【００３１】
理論により拘束されるものではないが、本明細書に開示の実施形態において使用される
シリコーン−アクリレートコア／シェルゴム強化剤は、エポキシポリマーマトリックス内
に二次相を形成することにより機能すると考えられている。この二次相はゴム状であり、
したがって、亀裂成長を停止させることができ、靱性の改善を提供する。
【００３２】
本明細書に開示の実施形態において有用なシリコーン−アクリレートコア／シェルゴム
は、０．１から３ミクロン、特に０．１から１ミクロンの平均直径（ｄ５０）及び６０重
量％超、特に８０重量％超のゲル含有率の粒子状の高度に架橋したシリコーンゴム粒子を
含有することができる（粒子サイズは光散乱技術により計測されたものであり、ゲル含有
率は溶媒溶解技術により計測されたものである）。シリコーンゴム粒子上にグラフトされ
たアクリレートゴムは、好ましくは５０重量％以下の量、特に３０から５重量％の量でシ
リコーン／アクリレートコア／シェルゴム中に存在し、＞７０重量％、特に＞８５重量％
のゲル含有率を有することができる。シリコーン−アクリレートコア／シェルゴムのアク
リレートゴム部分は、シリコーンゴム粒子上に重合されており；したがって以下のものを
形成することができる：シリコーンゴム及びアクリレートゴムの共有化合物の意味のグラ
フトポリマー、事実上機械的にゴム粒子を包む架橋アクリレートゴム部分並びに場合によ
り少量の可溶性アクリレートゴム。本明細書において使用されるとおり、シリコーン−ア
クリレートコア／シェルゴムは、実際のグラフト化度に関係なくシリコーンゴム粒子の存
在下でのアクリレートの重合により得られる反応生成物を意味する。シリコーンゴム骨格
は、いくつかの実施形態において、架橋シリコーンゴムであってもよい。
【００３３】
いくつかの実施形態において、シリコーンゴムは、ラジカル付加又は転移反応を可能に
することができる基を含有する。このような基は、ラジカルＲに基づき計算して２から１
０モル％の量のビニル、アリル、クロロアルキル及びメルカプト基を含むことができる。
【００３４】
シリコーンゴムコアａ）にグラフト化されたアクリレートゴムポリマーｂ）は、架橋し
たアクリレートゴムから高度に架橋したアクリレートゴムを部分的に表し、１００から６
０重量パーセントのアルキルアクリレート、アルキルアクリレートと共重合可能な６０か
ら０重量パーセントの他のモノマー並びに必要に応じてアルキルアクリレート及び他のモ
ノマーの合計に基づき計算して０．１から１０重量パーセントの、少なくとも２つのビニ
ル及び／又はアリル基を分子中に有する架橋性モノマーのポリマーである。
【００３５】
アルキルアクリレートは、Ｃ４からＣ１４アルキルアクリレート、例えばメチル、エチ
ル、ブチル、オクチル及び２−エチルヘキシルアクリレートなど、クロロエチルアクリレ
ート、ベンジルアクリレート、フェネチルアクリレート、例えばブチルアクリレートを含
むＣ１からＣ６アルキルエステルを含むことができる。アルキルアクリレートと共重合可
能なモノマーは、スチレン、アルファ−メチルスチレン、ハロスチレン、メトキシスチレ
ン、アクリロニトリル、メタクリロニトリル、アルキル基が官能基、例えばヒドロキシル
、エポキシ又はアミン基により場合により置換されていてよいＣ１からＣ８アルキルメタ
クリレート、例えばメチルメタクリレート、シクロヘキシルメタクリレート、グリシジル
メタクリレート、ヒドロキシエチルメタクリレート、ヒドロキシプロピルメタクリレート
、（メタ）アクリル酸、マレイン酸（エステル）、フマル酸、イタコン酸、（メタ）アク
リルアミド、ビニルアセテート、ビニルプロピオネート又は（メタ）アクリルアミドのＮ
−メチロール化合物を含むことができる。
【００３６】
架橋性モノマーは、ポリオールを有する不飽和カルボン酸のエステル（好ましくは、エ
ステル基中に２から２０の炭素原子）、例えばエチレングリコールジメタクリレート、不
飽和アルコールを有するポリ官能性カルボン酸のエステル（好ましくは、エステル基中に
８から３０の炭素原子）、例えばトリアリルシアヌレート、トリアリルイソシアヌレート
；ジビニル化合物、例えばジビニルベンゼン；不飽和アルコールを有する不飽和カルボン
酸のエステル（好ましくは、エステル基中に６から１２の炭素原子）、例えばアリルメタ
クリレート；リン酸エステル、例えばトリアリルホスフェート及び１，３，５−トリアク
リロリルヘキサヒドロ−ｓ−トリアジンを含むことができる。
【００３７】
シリコーン−アクリレートコア／シェルゴムは、例えば水性エマルション中で以下の様
式において調製することができる：第１の段階において、シリコーンゴム、すなわちコア
ａ）を、最初にシリコーンオリゴマーのエマルション重合により調製する。
【００３８】
第２の段階において、次いで、アクリレートゴムｂ）を形成するモノマー（アルキルア
クリレート、場合により架橋性モノマー及び場合によりさらなるモノマー）を、第１の段
階のシリコーンゴムエマルションの存在下でグラフト重合させる。新たな粒子の形成は、
このグラフト重合の間に可能な限り抑制すべきである。エマルション安定剤は、粒子の表
面を被覆するのに必要な量で存在する。グラフト重合は、好ましくは、３０℃から９０℃
の温度範囲内で実施し、公知のラジカル開始剤、例えばアゾ開始剤、ペルオキシド、ペル
エステル、ペルスルフェート、ペルホスフェート又はレドックス開始剤系により開始する
。シリコーンゴム粒子ａ）へのｂ）のグラフト重合後、通常、２０から５０重量％の範囲
内のポリマー固体含有率を有するシリコーンゴム／アクリレートゴム粒子の安定な水性エ
マルションが生じる。
【００３９】
本明細書に記載の硬化性組成物中に使用されるシリコーン−アクリレートコア／シェル
ゴム強化剤の量は、ポリマーの当量及び組成物から作製される生成物の所望の特性を含む
種々の要因に依存し得る。一般に、シリコーン−アクリレートコア／シェルゴムの量は、
硬化性組成物の全重量に基づきいくつかの実施形態においては０．１重量パーセントから
３０重量パーセント、他の実施形態においては０．５重量パーセントから１０重量パーセ
ント、さらに他の実施形態においては１重量パーセントから５重量パーセントの範囲の量
で使用することができる。
【００４０】
溶媒
本明細書に開示の組成物に添加することができる別の構成成分は、溶媒又は溶媒のブレ
ンドである。エポキシ樹脂組成物中に使用される溶媒は、樹脂組成物中の他の構成成分と
混和性であってよい。使用される溶媒は、電気用積層板の作製において典型的に使用され
るものから選択することができる。本発明において用いられる好適な溶媒の例としては、
例えばケトン、エーテル、アセテート、芳香族炭化水素、シクロヘキサノン、ジメチルホ
ルムアミド、グリコールエーテル及びこれらの組合せが挙げられる。
【００４１】
触媒及び阻害剤用の溶媒は、極性溶媒を含むことができる。１から２０の炭素原子を有
する低級アルコール、例えばメタノールなどは、良好な溶解性及びプリプレグが形成され
たときの樹脂マトリックスからの除去のための良好な揮発性を提供する。他の有用な溶媒
は、例えばアセトン、メチルエチルケトン、ＤＯＷＡＮＯＬ  ＰＭＡ、Ｎ−メチル−２−
ピロリドン、ジメチルスルホキシド、ジメチルホルムアミド、テトラヒドロフラン、１，
２−プロパンジオール、エチレングリコール及びグリセリンを含むことができる。
【００４２】
硬化性エポキシ樹脂組成物中に使用される溶媒の全量は、一般に、いくつかの実施形態
においては約１から約６５重量パーセントの範囲であってよい。他の実施形態においては
、溶媒の全量は、他の実施形態においては２から６０重量パーセント；他の実施形態にお
いては３から５０重量パーセント；さらに他の実施形態においては５から４０重量パーセ
ントの範囲であってよい。
【００４３】
上記溶媒の１つ又はそれ以上の混合物を使用することもできる。
【００４４】
触媒
場合により、触媒を上記硬化性組成物に添加することができる。触媒は、１分子当たり
１つのイミダゾール環を有する化合物を含むイミダゾール化合物、例えばイミダゾール、
２−メチルイミダゾール、２−エチル−４−メチルイミダゾール、２−ウンデシルイミダ
ゾール、２−ヘプタデシルイミダゾール、２−フェニルイミダゾール、２−フェニル−４
−メチルイミダゾール、１−ベンジル−２−メチルイミダゾール、２−エチルイミダゾー
ル、２−イソプロピルイミダゾール、２−フェニル−４−ベンジルイミダゾール、１−シ
アノエチル−２−メチルイミダゾール、１−シアノエチル−２−エチル−４−メチルイミ
ダゾール、１−シアノエチル−２−ウンデシルイミダゾール、１−シアノエチル−２−イ
ソプロピルイミダゾール、１−シアノエチル−２−フェニルイミダゾール、２，４−ジア
ミノ−６−［２’−メチルイミダゾリル−（１）’］−エチル−ｓ−トリアジン、２，４
−ジアミノ−６−［２’−エチル−４−メチルイミダゾリル−（１）’］−エチル−ｓ−
トリアジン、２，４−ジアミノ−６−［２’−ウンデシルイミダゾリル−（１）’］−エ
チル−ｓ−トリアジン、２−メチル−イミダゾリウム−イソシアヌル酸付加物、２−フェ
ニルイミダゾリウム−イソシアヌル酸付加物、１−アミノエチル−２−メチルイミダゾー
ル、２−フェニル−４，５−ジヒドロキシメチルイミダゾール、２−フェニル−４−メチ
ル−５−ヒドロキシメチルイミダゾール及び２−フェニル−４−ベンジル−５−ヒドロキ
シメチルイミダゾールなど；並びに１分子当たり２つ又はそれ以上のイミダゾール環を含
有し、上記ヒドロキシメチル含有イミダゾール化合物、例えば２−フェニル−４，５−ジ
ヒドロキシメチルイミダゾール、２−フェニル−４−メチル−５−ヒドロキシメチルイミ
ダゾール及び２−フェニル−４−ベンジル−５−ヒドロキシ−メチルイミダゾールなどを
脱水することにより得られる化合物；並びにこれらをホルムアルデヒドと縮合することに
より得られる化合物、例えば４，４’−メチレン−ビス−（２−エチル−５−メチルイミ
ダゾール）などを含むことができる。
【００４５】
他の実施形態において、好適な触媒はアミン触媒、例えばＮ−アルキルモルホリン、Ｎ
−アルキルアルカノールアミン、Ｎ，Ｎ−ジアルキルシクロヘキシルアミン及びアルキル
アミン（アルキル基がメチル、エチル、プロピル、ブチル及びこれらの異性形態である）
並びに複素環式アミンなどを含むことができる。
【００４６】
非アミン触媒を使用することもできる。ビスマス、鉛、スズ、チタン、鉄、アンチモン
、ウラン、カドミウム、コバルト、トリウム、アルミニウム、水銀、亜鉛、ニッケル、セ
リウム、モリブデン、バナジウム、銅、マンガン及びジルコニウムの有機金属化合物を使
用することができる。説明としての例には、硝酸ビスマス、２−エチルヘキサン酸鉛、安
息香酸鉛、塩化第二鉄、三塩化アンチモン、酢酸第一スズ、オクタン酸第一スズ及び２−
エチルヘキサン酸第一スズが挙げられる。使用することができる他の触媒は、例えば全体
が参照により組み込まれるＰＣＴ国際公開ＷＯ００／１５６９０号に開示されている。
【００４７】
いくつかの実施形態において、好適な触媒は、求核性のアミン及びホスフィン、特に窒
素複素環、例えばアルキル化イミダゾール；２−フェニルイミダゾール、２−メチルイミ
ダゾール、１−メチルイミダゾール、２−メチル−４−エチルイミダゾール；他の複素環
、例えばジアザビシクロウンデセン（ＤＢＵ）、ジアザビシクロオクテン、ヘキサメチレ
ンテトラミン、モルホリン、ピペリジン；トリアルキルアミン、例えばトリエチルアミン
、トリメチルアミン、ベンジルジメチルアミン；ホスフィン、例えばトリフェニルホスフ
ィン、トリトリルホスフィン、トリエチルホスフィン；第四級塩、例えばトリエチルアン
モニウムクロライド、テトラエチルアンモニウムクロライド、テトラエチルアンモニウム
アセテート、トリフェニルホスホニウムアセテート及びトリフェニルホスホニウムヨージ
ドなどを含むことができる。
【００４８】
上記触媒の１つ又はそれ以上の混合物を使用することもできる。
【００４９】
エポキシハードナー／硬化剤
ハードナー又は硬化剤を、熱硬化組成物を形成するための樹脂組成物の架橋を促進する
ために提供することができる。このようなハードナー及び硬化剤は個々に、又は２つ若し
くはそれ以上の混合物として使用することができる。いくつかの実施形態において、ハー
ドナーは、ジシアンジアミド（ｄｉｃｙ）硬化剤又はフェノール硬化剤、例えばノボラッ
ク、レゾール、ビスフェノールを含むことができる。他のハードナーは、アドバンスト（
オリゴマー）エポキシ樹脂を含むことができ、これらの一部が上記開示されている。アド
バンストエポキシ樹脂ハードナーの例としては、例えばビスフェノールＡジグリシジルエ
ーテル（又はテトラブロモビスフェノールＡのジグリシジルエーテル）及び過剰なビスフ
ェノール又は（テトラブロモビスフェノール）から調製されたエポキシ樹脂を挙げること
ができる。無水物、例えばポリ（スチレン−ｃｏ−無水マレイン酸）を使用することもで
きる。
【００５０】
硬化剤は、第一級及び第二級ポリアミン並びにこれらの付加物、無水物並びにポリアミ
ドを含むこともできる。例えば、ポリ官能性アミンは、脂肪族アミン化合物、例えばジエ
チレントリアミン（Ｄ．Ｅ．Ｈ．（商標）２０、Ｔｈｅ  Ｄｏｗ  Ｃｈｅｍｉｃａｌ  Ｃ
ｏｍｐａｎｙ，Ｍｉｄｌａｎｄ，Ｍｉｃｈｉｇａｎから入手可能）、トリエチレンテトラ
ミン（Ｄ．Ｅ．Ｈ．（商標）２４、Ｔｈｅ  Ｄｏｗ  Ｃｈｅｍｉｃａｌ  Ｃｏｍｐａｎｙ
，Ｍｉｄｌａｎｄ，Ｍｉｃｈｉｇａｎから入手可能）、テトラエチレンペンタミン（Ｄ．
Ｅ．Ｈ．（商標）２６、Ｔｈｅ  Ｄｏｗ  Ｃｈｅｍｉｃａｌ  Ｃｏｍｐａｎｙ，Ｍｉｄｌ
ａｎｄ，Ｍｉｃｈｉｇａｎから入手可能）及び上記アミンとエポキシ樹脂、希釈剤又は他
のアミン反応性化合物との付加物を含むことができる。芳香族アミン、例えばメタフェニ
レンジアミン及びジアミンジフェニルスルホン、脂肪族ポリアミン、例えばアミノエチル
ピペラジン及びポリエチレンポリアミン並びに芳香族ポリアミン、例えばメタフェニレン
ジアミン、ジアミノジフェニルスルホン及びジエチルトルエンジアミンを使用することも
できる。
【００５１】
無水物硬化剤は、例えばとりわけ無水ナドメチル酸（nadic methyl anhydride）、無水
ヘキサヒドロフタル酸、無水トリメリット酸、無水ドデセニルコハク酸、無水フタル酸、
無水メチルヘキサヒドロフタル酸、無水テトラヒドロフタル酸及び無水メチルテトラヒド
ロフタル酸を含むことができる。
【００５２】
ハードナー又は硬化剤は、フェノール誘導性又は置換フェノール誘導性のノボラック又
は無水物を含むことができる。好適なハードナーの非限定的な例としては、フェノールノ
ボラックハードナー、クレゾールノボラックハードナー、ジシクロペンタジエンビスフェ
ノールハードナー、リモネンタイプハードナー、無水物及びこれらの混合物が挙げられる
。
【００５３】
いくつかの実施形態において、フェノールノボラックハードナーはビフェニル又はナフ
チル部分を含有することができる。フェノールヒドロキシ基は、化合物のビフェニル又は
ナフチル部分に結合していてよい。ビフェニル部分を含有するハードナーを調製する１つ
の方法は、フェノールをビスメトキシ−メチレンビフェニルと反応させることにより調製
することができる。
【００５４】
他の実施形態において、硬化剤は、ジシアンジアミド、三フッ化ホウ素モノエチルアミ
ン及びジアミノシクロヘキサンを含むことができる。硬化剤は、イミダゾール、これらの
塩及び付加物を含むこともできる。これらのエポキシ硬化剤は、典型的には、室温におい
て固体である。好適なイミダゾール硬化剤の例としては、限定されるものではないが、イ
ミダゾール、２−メチルイミダゾール、２−プロピルイミダゾール、４−（ヒドロキシメ
チル）イミダゾール、２−フェニルイミダゾール、２−ベンジル−４−メチルイミダゾー
ル及びベンゾイミダゾールが挙げられる。他の硬化剤は、フェノール化合物、ベンゾオキ
サジン、芳香族アミン、アミドアミン、脂肪族アミン、無水物及びフェノールを含む。
【００５５】
いくつかの実施形態において、硬化剤は、１アミノ基当たり最大５００の分子量を有す
るポリアミド又はアミノ化合物、例えば芳香族アミン又はグアニジン誘導体であってよい
。アミノ硬化剤の例としては、４−クロロフェニル−Ｎ，Ｎ−ジメチル−ウレア及び３，
４−ジクロロフェニル−Ｎ，Ｎ−ジメチル−ウレアが挙げられる。
【００５６】
本明細書に開示の実施形態において有用な硬化剤の他の例としては、３，３’−及び４
，４’−ジアミノジフェニルスルホン；メチレンジアニリン；ＥＰＯＮ１０６２としてＳ
ｈｅｌｌ  Ｃｈｅｍｉｃａｌ  Ｃｏ．から入手可能であるビス（４−アミノ−３，５−ジ
メチル−フェニル）−１，４−ジイソプロピルベンゼン；及びＥＰＯＮ１０６１としてＨ
ｅｘｉｏｎ  Ｃｈｅｍｉｃａｌ  Ｃｏ．から入手可能であるビス（４−アミノフェニル）
−１，４−ジイソプロピルベンゼンが挙げられる。
【００５７】
エポキシ化合物用のチオール硬化剤を使用することもできる。本明細書において使用さ
れるとおり、「チオール」は、ポリチオール又はポリメルカプタン硬化剤も含む。説明と
してのチオールは、脂肪族チオール、例えばメタンジチオール、プロパンジチオール、シ
クロヘキサンジチオール、２−メルカプトエチル−２，３−ジメルカプト−スクシネート
、２，３−ジメルカプト−１−プロパノール（２−メルカプトアセテート）、ジエチレン
グリコールビス（２−メルカプトアセテート）、１，２−ジメルカプトプロピルメチルエ
ーテル、ビス（２−メルカプトエチル）エーテル、トリメチロールプロパントリス（チオ
グリコレート）、ペンタエリトリトールテトラ（メルカプトプロピオネート）、ペンタエ
リトリトールテトラ（チオグリコレート）、エチレングリコールジチオグリコレート、ト
リメチロールプロパントリス（ベータ−チオプロピオネート）、プロポキシ化アルカンの
トリ−グリシジルエーテルのトリス−メルカプタン誘導体及びジペンタエリトリトールポ
リ（ベータ−チオプロピオネート）；脂肪族チオールのハロゲン置換された誘導体；芳香
族チオール、例えばジ−、トリス−又はテトラ−メルカプトベンゼン、ビス−、トリス−
又はテトラ−（メルカプトアルキル）ベンゼン、ジメルカプトビフェニル、トルエンジチ
オール及びナフタレンジチオール；芳香族チオールのハロゲン置換された誘導体；複素環
含有チオール、例えばアミノ−４，６−ジチオール−ｓｙｍ−トリアジン、アルコキシ−
４，６−ジチオール−ｓｙｍ−トリアジン、アリールオキシ−４，６−ジチオール−ｓｙ
ｍ−トリアジン及び１，３，５−トリス（３−メルカプトプロピル）イソシアヌレート；
複素環含有チオールのハロゲン置換された誘導体；少なくとも２つのメルカプト基を有し
、メルカプト基の他に硫黄原子を含有するチオール化合物、例えばビス−、トリス−又は
テトラ（メルカプトアルキルチオ）ベンゼン、ビス−、トリス−又はテトラ（メルカプト
アルキルチオ）アルカン、ビス（メルカプトアルキル）ジスルフィド、ヒドロキシアルキ
ルスルフィドビス（メルカプトプロピオネート）、ヒドロキシアルキルスルフィドビス（
メルカプトアセタート）、メルカプトエチルエーテルビス（メルカプトプロピオネート）
、１，４−ジチアン−２，５−ジオールビス（メルカプトアセテート）、チオジグリコー
ル酸ビス（メルカプトアルキルエステル）、チオジプロピオン酸ビス（２−メルカプトア
ルキルエステル）、４，４−チオ酪酸ビス（２−メルカプトアルキルエステル）、３，４
−チオフェンジチオール、ビスマスチオール及び２，５−ジメルカプト−１，３，４−チ
アジアゾールを含む。
【００５８】
硬化剤は求核性物質、例えばアミン、第三級ホスフィン、求核性アニオンとの第四級ア
ンモニウム塩、求核性アニオンとの第四級ホスホニウム塩、イミダゾール化合物、求核性
アニオンとの第三級アルセニウム塩及び求核性アニオンとの第三級スルホニウム塩であっ
てもよい。
【００５９】
エポキシ樹脂、アクリロニトリル又はメタクリレートによる付加により改質された脂肪
族ポリアミンを硬化剤として利用することもできる。さらに、種々のマンニッヒ塩基を使
用することができる。アミン基が芳香族環に直接に結合している芳香族アミンを使用する
こともできる。
【００６０】
本明細書に開示の実施形態において硬化剤として有用な求核性アニオンとの第四級アン
モニウム塩は、テトラエチルアンモニウムクロライド、テトラプロピルアンモニウムアセ
テート、ヘキシルトリメチルアンモニウムブロマイド、ベンジルトリメチルアンモニウム
シアニド、セチルトリエチルアンモニウムアジド、Ｎ，Ｎ−ジメチルピロリジニウムイソ
シアネート、Ｎ−メチルピリジニウムフェノレート、Ｎ−メチル−ｏ−クロロピリジニウ
ムクロライド、メチルビオロゲンジクロライドなどを含むことができる。
【００６１】
本明細書における使用のための硬化剤の好適性は、製造業者の仕様書を参照することに
より、又は定型的な実験により決定することができる。製造業者の仕様書は、液体又は固
体のエポキシと混合するための所望温度において硬化剤が非晶質固体又は結晶性固体であ
るかを決定するために使用することができる。或いは、固体硬化剤は、固体硬化剤の非晶
質又は結晶性及び液体若しくは固体形態の樹脂組成物と混合するための硬化剤の好適性を
決定するために、示差走査熱量測定（ＤＳＣ）を使用して試験することができる。
【００６２】
上記エポキシハードナー及び硬化剤の１つ又はそれ以上の混合物を使用することもでき
る。
【００６３】
難燃性添加剤
上記のとおり、本明細書に記載の硬化性組成物は、臭素化及び非臭素化難燃剤を含むハ
ロゲン化及び非ハロゲン化難燃剤を含有する配合物中に使用することができる。臭素化添
加剤の具体例としては、テトラブロモビスフェノールＡ（ＴＢＢＡ）及びＴＢＢＡから誘
導された材料；ＴＢＢＡ−ジグリシジルエーテル、ビスフェノールＡ又はＴＢＢＡとＴＢ
ＢＡ−ジグリシジルエーテルとの反応生成物及びビスフェノールＡジグリシジルエーテル
とＴＢＢＡとの反応生成物を含む。
【００６４】
非臭素化難燃剤は、ＤＯＰ（９，１０−ジヒドロ−９−オキサ−１０−ホスファフェナ
ントレン１０−オキシド）から誘導された種々の材料、例えばＤＯＰ−ヒドロキノン（１
０−（２’，５’−ジヒドロキシフェニル）−９，１０−ジヒドロ−９−オキサ−１０−
ホスファフェナントレン１０−オキシド）、ＤＯＰとノボラックのグリシジルエーテル誘
導体との縮合生成物及び無機難燃剤、例えばアルミニウムトリハイドレート及びアルミニ
ウムホスフィナイトを含む。
【００６５】
上記難燃性添加剤の１つ又はそれ以上の混合物を使用することもできる。
【００６６】
他の添加剤
本明細書に開示の組成物は、相乗剤並びに慣用の添加剤及びフィラーを場合により含む
ことができる。相乗剤は、例えばマグネシウムハイドロオキサイド、ジンクボレート及び
メタロセン）、溶媒、（例えばアセトン、メチルエチルケトン及びＤＯＷＡＮＯＬ（商標
）ＰＭＡ）を含むことができる。添加剤及びフィラーは、例えばシリカ、ガラス、タルク
、金属粉末、チタニウムジオキサイド、湿潤剤、顔料、着色剤、離型剤、カップリング剤
、イオンスカベンジャー、ＵＶ安定剤、可撓性付与剤及び粘着付与剤を含むことができる
。添加剤及びフィラーは、とりわけヒュームドシリカ、骨材、例えばガラスビーズ、ポリ
テトラフルオロエチレン、ポリオール樹脂、ポリエステル樹脂、フェノール樹脂、グラフ
ァイト、モリブデンジスルフィド、研磨性顔料、粘度降下剤、ボロンニトライド、マイカ
、核剤及び安定剤を含むこともできる。フィラーは、５ｎｍから１００ミクロンの範囲の
平均粒子サイズを有することができる官能性又は非官能性粒子状フィラーを含むことがで
き、例えばアルミナトリハイドレート、アルミニウムオキサイド、アルミニウムハイドロ
オキサイドオキサイド、金属酸化物及びナノチューブ）を含むことができる。フィラー及
び改質剤は、予熱してエポキシ樹脂組成物への添加前に湿分を追い出すことができる。さ
らに、これらの任意選択の添加剤は、硬化前及び／又は硬化後に組成物の特性に対する影
響を有することがあり、これらは組成物及び所望の反応生成物を配合する場合に考慮しな
ければならない。
【００６７】
他の実施形態において、本明細書に開示の組成物は、追加の強化剤を含むことができる
。強化剤は、ポリマーマトリックス内に二次相を形成することにより機能する。この二次
相はゴム状であり、したがって亀裂成長を停止させることができ、衝撃靱性の改善を提供
する。強化剤は、ポリスルホン、シリコーン含有エラストマーポリマー、ポリシロキサン
及び当分野において公知の他のゴム強化剤を含むことができる。
【００６８】
いくつかの実施形態において、少量の高分子量の比較的非揮発性のモノアルコール、ポ
リオール及び他のエポキシ−又はイソシアナト−反応性希釈剤を、所望により、本明細書
に開示の硬化性及び熱硬化性組成物中で可塑剤として機能させるために使用することがで
きる。例えば、イソシアネート、イソシアヌレート、シアネートエステル、アリル含有分
子又は他のエチレン性不飽和化合物及びアクリレートをいくつかの実施形態において使用
することができる。例示的な非反応性熱可塑性樹脂は、ポリフェニルスルホン、ポリスル
ホン、ポリエーテルスルホン、ポリビニリデンフロライド、ポリエーテルイミド、ポリフ
タルイミド、ポリベンゾイミダゾール、アクリル樹脂、フェノキシ樹脂及びウレタン樹脂
を含む。他の実施形態において、本明細書に開示の組成物は、接着促進剤、例えば改質オ
ルガノシラン（エポキシ化、メタクリル、アミノ）、アセチルアセトネート及び硫黄含有
分子を含むこともできる。
【００６９】
さらに他の実施形態において、本明細書に開示の組成物は、湿潤助剤又は分散助剤、例
えば改質オルガノシラン、ＢＹＫ９００シリーズ及びＷ９０１０並びに改質フルオロカー
ボンを含むことができる。さらに他の実施形態において、本明細書に開示の組成物は、脱
泡添加剤、例えばＢＹＫ  Ａ５３０、ＢＹＫ  Ａ５２５、ＢＹＫ  Ａ５５５及びＢＹＫ  
Ａ５６０を含むことができる。本明細書に開示の実施形態は、ポリマー特性を改善するた
めに表面改質剤（例えばスリップ及び光沢添加剤）及び離型剤（例えばワックス）並びに
他の官能性添加剤又は予備反応生成物を含むこともできる。
【００７０】
いくつかの実施形態は、本明細書に開示の硬化性及び電気用積層板組成物の規定の特性
を得るために取り込むことができる他の共反応物質を含むことができる。共反応物質及び
／又は上記添加剤の１つ又はそれ以上の混合物を使用することもできる。
【００７１】
他の実施形態において、本明細書に開示の熱硬化性組成物は、繊維強化材料、例えば長
繊維及び／又は短繊維を含むことができる。繊維強化材料は、ガラス繊維、炭素繊維又は
有機繊維、例えばポリアミド、ポリイミド及びポリエステルを含むことができる。熱硬化
性組成物の実施形態において使用される繊維補強物の濃度は、組成物の全重量に基づき約
１重量パーセントから約９５重量パーセント；他の実施形態においては約５重量パーセン
トから９０重量パーセント；他の実施形態においては約１０パーセントから８０パーセン
ト；他の実施形態においては約２０パーセントから７０パーセント；さらに他の実施形態
においては３０パーセントから６０パーセントであってよい。
【００７２】
他の実施形態において、本明細書に開示の組成物は、ナノフィラーを含むことができる
。ナノフィラーは、無機、有機又は金属のものを含むことができ、粉末、ホイスカー、繊
維、板又はフィルムの形態であってよい。ナノフィラーは、一般に、約０．１から約１０
０ナノメートルの少なくとも１つの寸法（長さ、幅又は厚さ）を有する任意のフィラー又
はフィラーの組合せであってよい。例えば、粉末については、少なくとも１つの寸法を粒
径として特性決定することができ；ホイスカー及び繊維については、少なくとも１つの寸
法は直径であり；板及びフィルムについては、少なくとも１つの寸法は厚さである。例え
ば、クレーを、エポキシ樹脂を主成分とするマトリックス中に分散させることができ、ク
レーを、エポキシ樹脂中に剪断下で分散させたときに極めて薄い連続層に分解することが
できる。ナノフィラーは、クレー、有機クレー、カーボンナノチューブ、ナノホイスカー
（例えばＳｉＣ）、ＳｉＯ２、元素、アニオン又は周期表のｓ、ｐ、ｄ及びｆ群から選択
される１つ又はそれ以上の元素の塩、金属、金属酸化物及びセラミックを含むことができ
る。
【００７３】
上記添加剤のいずれかの濃度は、本明細書に記載の熱硬化性組成物中で使用される場合
、組成物の全重量に基づき約１パーセントから９５パーセント；他の実施形態においては
２パーセントから９０パーセント；他の実施形態においては５パーセントから８０パーセ
ント；他の実施形態においては１０パーセントから６０パーセント、さらに他の実施形態
においては１５パーセントから５０パーセントであってよい。
【００７４】
組成物
本明細書に開示の硬化性若しくはハードナブル組成物又はこれらから調製されたワニス
は、少なくとも１つのエポキシ樹脂、少なくとも１つの硬化剤及び少なくとも１つのシリ
コーン−アクリレートコア／シェルゴム強化剤を含むことができる。いくつかの実施形態
において、本明細書に開示の硬化性組成物及び／又はワニスは、触媒をさらに含むことが
できる。他の実施形態において、本明細書に開示の硬化性組成物及び／又はワニスは、補
強剤を含むことができる。硬化性組成物及び／又はワニスは、いくつかの実施形態におい
て、上記構成成分を混合することにより形成することができる。
【００７５】
硬化性組成物及び／又はワニス中のエポキシ樹脂の所望量は、予期される最終使用に依
存し得る。さらに、上記に詳述したとおり、補強材料を相当の体積分率において使用する
ことができ；したがって、エポキシ樹脂の所望量は、補強材料が使用されるか否かにも依
存し得る。いくつかの実施形態においては、硬化性組成物及び／又はワニスは、約３０か
ら約９８体積パーセントのエポキシ樹脂を含むことができる。他の実施形態においては、
硬化性組成物及び／又はワニスは、６５から９５体積パーセントのエポキシ樹脂；他の実
施形態においては、７０から９０体積パーセントのエポキシ樹脂；他の実施形態において
は、３０から６５体積パーセントのエポキシ樹脂；さらに他の実施形態においては４０か
ら６０体積パーセントのエポキシ樹脂を含むことができる。
【００７６】
組成物は、いくつかの実施形態においては、約０．１から約３０体積パーセントのシリ
コーン−アクリレートコア／シェルゴム強化剤を含むことができる。他の実施形態におい
ては、硬化性組成物は、約１から約２５体積パーセントのシリコーン−アクリレートコア
／シェルゴム強化剤；さらに他の実施形態においては、約２から約２０体積パーセントの
シリコーン−アクリレートコア／シェルゴム強化剤を含むことができる。
【００７７】
組成物中の補強材料の量は、補強材料及び予期される最終生成物のタイプ及び形態に応
じて変動し得る。硬化性組成物は、いくつかの実施形態においては、約２０から約７０体
積パーセントの補強材料を含むことができる。他の実施形態においては、硬化性組成物は
、約３０から約６５体積パーセントの補強材料；さらに他の実施形態においては４０から
６０体積パーセントの補強材料を含むことができる。
【００７８】
組成物は、いくつかの実施形態においては、約０．１から約５０体積パーセントの任意
選択の添加剤を含むことができる。他の実施形態においては、硬化性組成物は、約０．１
から約５体積パーセントの任意選択の添加剤；さらに他の実施形態においては、０．５か
ら２．５体積パーセントの任意選択の添加剤を含むことができる。
【００７９】
使用される触媒の量は、いくつかの実施形態においては、１００重量部のエポキシ樹脂
当たり０．１から２０重量部で変動し得る。他の実施形態においては、触媒は、１００重
量部のエポキシ樹脂当たり１から１５重量部；さらに他の実施形態においては、１００重
量部のエポキシ樹脂当たり２から１０重量部の範囲の量で使用することができる。所与の
系に使用される触媒の規定量を実験的に決定して所望される特性の最適性を発現させるべ
きである。
【００８０】
同様に、所与の系に使用される硬化剤の規定量を実験的に決定して所望される特性の最
適性を発現させるべきである。硬化剤及び硬化剤の量の選択にあたり考慮すべき可変要素
は、例えばエポキシ樹脂組成物（ブレンドの場合）、硬化した組成物の所望の特性（可撓
性、電気的特性など）、所望の硬化速度及び１触媒分子当たりの反応基の数、例えばアミ
ン中の活性水素の数を含むことができる。使用される硬化剤の量は、いくつかの実施形態
においては、１００重量部のエポキシ樹脂当たり０．１から１５０重量部で変動し得る。
他の実施形態においては、硬化剤は、１００重量部のエポキシ樹脂当たり５から９５重量
部の範囲の量で使用することができ；硬化剤は、さらに他の実施形態においては、１００
重量部のエポキシ樹脂当たり１０から９０重量部の範囲の量で使用することができる。
【００８１】
電気用積層板組成物／ワニス
構成成分の比率は、部分的には、生成すべき電気用積層板組成物又は塗料において所望
される特性、組成物の所望の硬化応答及び組成物の所望の貯蔵安定性（所望の貯蔵寿命）
に依存し得る。例えば、いくつかの実施形態において、硬化性組成物は、エポキシ化環式
脂肪族オレフィンポリマー、１つ又はそれ以上のエポキシ樹脂、１つ又はそれ以上のハー
ドナー及び所望により他の構成成分を混合することにより形成することができ、構成成分
の相対量は、電気用積層板組成物の所望の特性に依存し得る。
【００８２】
いくつかの実施形態においては、エポキシ化環式脂肪族オレフィンポリマーは、本明細
書に開示の硬化性組成物中に、硬化性組成物の０．１から５重量パーセントの範囲の量で
存在してよい。他の実施形態においては、エポキシ化環式脂肪族オレフィンポリマーは、
本明細書に開示の硬化性組成物中に、硬化性組成物の０．５から２．５重量パーセントの
範囲の量で；他の実施形態においては、硬化性組成物の約１．０から２．０重量パーセン
トの範囲の量で存在してよい。
【００８３】
いくつかの実施形態においては、エポキシ樹脂は、硬化性組成物の０．１から９９重量
パーセントの範囲の量で存在してよい。他の実施形態においては、エポキシ樹脂は、硬化
性組成物の５から９０重量パーセントの範囲；他の実施形態においては、１０から８０重
量パーセントの範囲；さらに他の実施形態においては、１０から５０重量パーセントの範
囲であってよい。
【００８４】
他の構成成分の比率は、部分的には、生成すべき電気用積層板組成物又は塗料において
所望される比率にも依存し得る。例えば、硬化剤及び硬化剤の量の選択にあたり考慮すべ
き可変要素は、エポキシ組成物（ブレンドの場合）、電気用積層板組成物の所望の特性（
Ｔｇ、Ｔｄ、可撓性、電気的特性（Ｄｋ、Ｄｆ）など）、所望の硬化速度及び１触媒分子
当たりの反応基の数、例えばアミン中の活性水素の数を含むことができる。いくつかの実
施形態において、使用される硬化剤の量は、１００重量部のエポキシ樹脂当たり０．１か
ら１５０重量部で変動し得る。他の実施形態においては、硬化剤は、１００重量部のエポ
キシ樹脂当たり５から９５重量部の範囲の量で使用することができ；硬化剤は、さらに他
の実施形態においては、１００重量部のエポキシ樹脂当たり１０から９０重量部の範囲の
量で使用することができる。さらに他の実施形態においては、硬化剤の量は、エポキシ樹
脂以外の構成成分に依存し得る。
【００８５】
いくつかの実施形態においては、上記硬化性組成物から形成された熱硬化性樹脂は、示
差走査熱量測定を使用して計測して少なくとも１４０℃のガラス転移点を有することがで
きる。他の実施形態においては、上記硬化性組成物から形成された熱硬化性樹脂は、示差
走査熱量測定を使用して計測して少なくとも１４５℃；他の実施形態においては、少なく
とも１５０℃；他の実施形態においては、少なくとも１７５℃；さらに他の実施形態にお
いては、少なくとも２００℃のガラス転移点を有することができる。
【００８６】
上記硬化性組成物は、基体上に配置させ、又は基体中に含浸させ、硬化させることがで
きる。
【００８７】
基体
基体又は対象物は特定の限定を受けない。このようなものとして、基体は、金属、例え
ばステンレス鋼、鉄、鋼、銅、亜鉛、スズ、アルミニウム、アルマイトなど；このような
金属の合金並びにこのような金属によりメッキされた板及びこのような金属の積層板を含
むことができる。基体は、ポリマー、ガラス及び種々の繊維、例えば炭素／グラファイト
；ホウ素；石英；アルミニウムオキサイド；ガラス、例えばＥガラス、Ｓガラス、Ｓ−２
ＧＬＡＳＳ（登録商標）又はＣガラス；及びシリコンカーバイド繊維又はチタンを含有
するシリコンカーバイド繊維などを含むこともできる。市販の繊維は、有機繊維、例えば
ＫＥＶＬＡＲ；アルミニウムオキサイド含有繊維、例えば３Ｍ製のＮＥＸＴＥＬ繊維；シ
リコンカーバイド繊維、例えばＮｉｐｐｏｎ  Ｃａｒｂｏｎ製のＮＩＣＡＬＯＮ；及びチ
タンを含有するシリコンカーバイド繊維、例えばＵｂｅ製のＴＹＲＲＡＮＯを含むことが
できる。いくつかの実施形態において、基体は、相容化剤により被覆して基体に対する電
気用積層板組成物の接着を改善することができる。
【００８８】
複合材料及び被覆された構造体
いくつかの実施形態においては、本明細書に開示の電気用積層板組成物を硬化させるこ
とにより複合材料を形成することができる。他の実施形態においては、硬化性エポキシ樹
脂組成物を、例えば基体又は補強材料を含浸又は塗装することにより基体又は補強材料に
適用し、電気用積層板組成物を硬化させることにより複合材料を形成することができる。
【００８９】
上記のとおりワニスを生成した後、ワニスを電気用積層板組成物の硬化前、硬化の間又
は硬化後に上記の基体上、基体中又は基体間に配置させることができる。
【００９０】
例えば、複合材料は、基体をワニスにより塗装することにより形成することができる。
塗装は、吹付塗、流し塗、ロールコーター又はグラビアコーターによる塗装、はけ塗及び
ディッピング塗装又は浸漬塗装を含む種々の手順により実施することができる。
【００９１】
種々の実施形態において、基体は単層又は多層であってよい。例えば、基体は、例えば
とりわけ２の合金の複合材料、多層化されたポリマー物品及び金属被覆されたポリマーで
あってよい。他の種々の実施形態において、硬化性組成物の１つ又はそれ以上の層を基体
上に配置することができる。基体層及び電気用積層板組成物層の種々の組合せにより形成
された他の多層複合材料も、本明細書において想定される。
【００９２】
いくつかの実施形態においては、ワニスの加熱を局在化し、例えば温度感受性の基体の
過熱を避けることができる。他の実施形態においては、加熱は、基体及び硬化性組成物を
加熱することを含むことができる。
【００９３】
本明細書に開示の硬化性組成物及び／又はワニスの硬化は、エポキシ樹脂、硬化剤及び
使用されるならば触媒に応じて、数分から数時間までの期間、少なくとも約３０℃から約
２５０℃までの温度を必要とし得る。他の実施形態においては、硬化を、数分から数時間
までの期間、少なくとも１００℃の温度において行うことができる。後処理を同様に使用
することができ、このような後処理は通常、約１００℃から２５０℃の間の温度における
ものである。
【００９４】
いくつかの実施形態において、硬化は、発熱反応に起因する不所望な温度逸脱を防止す
るために段階化することができる。段階化は、例えば、ある温度において一定期間硬化さ
せた後、より高い温度において一定期間硬化させることを含む。段階化された硬化は２つ
又はそれ以上の硬化段階を含むことができ、いくつかの実施形態においては約１８０℃未
満の温度において開始することができ、他の実施形態においては約１５０℃未満の温度に
おいて開始することができる。
【００９５】
いくつかの実施形態において、硬化温度は、３０℃、４０℃、５０℃、６０℃、７０℃
、８０℃、９０℃、１００℃、１１０℃、１２０℃、１３０℃、１４０℃、１５０℃、１
６０℃、１７０℃又は１８０℃の下限から、２５０℃、２４０℃、２３０℃、２２０℃、
２１０℃、２００℃、１９０℃、１８０℃、１７０℃、１６０℃の上限までの範囲であっ
てよく、範囲は任意の下限から任意の上限までであってよい。
【００９６】
本明細書に開示の硬化性組成物は、高強度フィラメント又は繊維、例えば炭素（グラフ
ァイト）、ガラス、ホウ素などを含有する複合材料において有用であり得る。複合材料は
、いくつかの実施形態においては、複合材料の全体積に基づき約３０％から約７０％、他
の実施形態においては４０％から７０％のこれらの繊維を含有することができる。
【００９７】
繊維強化複合材料は、例えばホットメルトプリプレグ形成により形成することができる
。プリプレグ形成法は、連続繊維の帯又は布を溶融状態の上記熱硬化性組成物により含浸
させてプリプレグを生じさせ、レイアップし、硬化させて繊維及びエポキシ樹脂の複合材
料を提供することを特徴とする。
【００９８】
本明細書に開示の硬化性組成物を含有する電気用積層板複合材料を形成するため、他の
加工技術を使用することができる。例えば、フィラメント巻き、溶媒プリプレグ形成及び
引抜成形が、硬化性組成物を使用することができる典型的な加工技術である。さらに、束
の形態の繊維を硬化性組成物により被覆し、フィラメント巻きによるとおりレイアップし
、硬化させて複合材料を形成することができる。
【００９９】
シリコーン−アクリレートコア／シェルゴム強化剤を含有する本明細書に開示の複合材
料は、シリコーン−アクリレートコア／シェルゴム強化剤を用いずに形成された複合材料
よりも高い破壊靱性を有することができ、比較可能な電気及び熱特性を有する。いくつか
の実施形態においては、本明細書に開示の実施形態に従って形成された熱硬化性組成物は
、示差走査熱量測定を使用して計測して少なくとも１６５℃のガラス転移点Ｔｇ及びＡＳ
ＴＭ  Ｄ−５０４５に従って計測して少なくとも１．０ｍＰａｍ０．５の破壊靱性ｋ１ｃ
を有することができる。他の実施形態においては、熱硬化性組成物は、示差走査熱量測定
を使用して計測して少なくとも１７０℃；さらに他の実施形態においては１７５℃のガラ
ス転移点を有することができる。
【０１００】
本明細書に開示の実施形態に従って形成された熱硬化性組成物は、熱重量分析（ＴＧＡ
）を使用して計測して少なくとも３６５℃の５％分解点Ｔｄを有することができる。他の
実施形態においては、熱硬化性組成物は、ＴＧＡを使用して計測して少なくとも３７０℃
；さらに他の実施形態においては３７５℃のＴｄを有することができる。
【０１０１】
本明細書に開示の実施形態による熱硬化性樹脂中に使用されるシリコーン−アクリレー
トコア／シェルゴム強化剤は、強化剤中に含有されるシリコーンと添加される難燃剤中に
含有される臭素との相乗効果から生じる改善された難燃性をもたらすことができることも
見出された。易燃性等級は、定義された材料の試験試料を定義された火炎に規定の時間曝
露することを必要とするＵＬ−９４のもと試験することにより得られる。フレーム時間、
残じん時間及び綿発火滴下物を含む基準の数に従ってＶ−０、Ｖ−１及びＶ−２の等級が
得られる。本明細書に開示の実施形態による熱硬化性樹脂は、Ｖ−０のＵＬ−９４垂直燃
焼等級を有することができ、この等級は、試験片へのそれぞれ１０秒間の２回の接炎後に
燃焼が１０秒以内に停止し、燃焼滴下物を有しないことを示す。いくつかの実施形態にお
いては、第１の燃焼の間、燃焼が停止するのに経過する平均時間（火炎消火時間）は、０
．９秒未満；他の実施形態においては０．７秒未満であり得る。
【０１０２】
本明細書に記載の硬化性組成物及び複合材料は、接着剤、構造及び電気用積層板、塗料
、船舶用塗料、複合材料、粉体塗料、接着剤、鋳造品、航空宇宙産業用の構造体として及
び電子工学産業用の回路基板などとして有用であり得る。
【０１０３】
いくつかの実施形態においては、硬化性組成物及び得られた熱硬化性樹脂を、種々の基
体上、基体中又は基体間に配置することができる複合材料、塗料、接着剤又はシーラント
中で使用することができる。他の実施形態においては、硬化性組成物を、基体に適用して
エポキシ樹脂を主成分とするプリプレグを得ることができる。本明細書において使用され
ているとおり、基体は、例えばガラスクロス、ガラス繊維、研磨紙、紙並びにポリエチレ
ン及びポリプロピレンの同様の基体を含む。得られたプリプレグは、所望のサイズに切断
することができる。電導層は、電導性材料により積層板／プリプレグ上に形成することが
できる。本明細書において使用されているとおり、好適な電導性材料は、電導性金属、例
えば銅、金、銀、白金及びアルミニウムを含む。このような電気用積層板は、例えば電気
又は電子機器用の多層プリント回路基板として使用することができる。
【実施例】
【０１０４】
試料試験
以下の試料及び比較試料を、熱的及び機械的特性決定（示差走査熱量測定（ＤＳＣ）、
熱機械分析（ＴＭＡ）、動的機械熱分析（ＤＭＴＡ）、熱重量分析（ＴＧＡ）及び機械的
試験（破壊靱性及び引張特性）を含む）のために分析する。
【０１０５】
示差走査熱量測定（ＤＳＣ）実験は、ＴＡ  Ｉｎｓｔｒｕｍｅｎｔｓ（Ｎｅｗ  Ｃａｓ
ｔｌｅ，ＤＥ）Ｑ−１０００  Ｃａｌｏｒｉｍｅｔｅｒにより実施する。１０℃／分にお
ける中間冷却を伴う窒素下での１０℃／分における３５℃から２７５℃の平衡化温度から
の２回の走査を、開口アルミニウムパン中で各試料について実施する。３回目の走査は、
２０℃／分の加熱速度において実施する。報告されるガラス転移点（Ｔｇ）値は、２回目
の走査による熱容量曲線の変曲点から計測した。
【０１０６】
熱機械分析（ＴＭＡ）実験は、マイクロエクスパンションプローブ（micro-expansion 
probe）を有するＴＡ  Ｉｎｓｔｒｕｍｅｎｔｓ  Ｑ−４００により実施する。試料を分
析前にデシケーター中で一晩乾燥させ、温度を１０℃／分において２７５℃に２回上げる
。Ｔｇ及び熱膨張係数（ＣＴＥ）を、２回目の走査から算出する。
【０１０７】
「Ｔ２６０」は、積層板が、２６０℃に加熱されたときに剥離し始めるのに要する時間
である。同様の指標は、「Ｔ２８８」であり、２８８℃における剥離時間を計測する。Ｔ
２６０及びＴ２８８は、熱重量分析（ＴＭＡ）によっても測定する。試料を２６０℃に加
熱し、熱分解の結果としての試料の厚さの計測可能な変化が検出されるような時間までそ
の温度を保持する。Ｔ２８８は同一の手法において計測し、但し試料を２８８℃に加熱す
る。
【０１０８】
動的機械熱分析（ＤＭＴＡ）は、環境制御型オーブンチャンバ及び矩形板固定具を備え
るＡＲＥＳ  ＬＳレオメータ（Ｒｈｅｏｍｅｔｒｉｃ  Ｓｃｉｅｎｔｉｆｉｃ，Ｐｉｓｃ
ａｔａｗａｙ，ＮＪ）により実施する。１．７５インチ×０．５インチ×０．１２５イン
チの試料について、０．１％の歪を１Ｈｚにおいて適用する一方、３℃／分において２５
０℃に上げる。
【０１０９】
熱重量分析（ＴＧＡ）実験は、ＴＡ  Ｉｎｓｔｒｕｍｅｎｔｓ  Ｑ−５０により実施す
る。乾燥試料を、窒素をパージガスとして使用して１０℃／分における室温から６００℃
までの上昇により分析する。分解点（Ｔｄ）は、出発質量の５パーセントが損失した温度
により測定する。
【０１１０】
試料の破壊靱性（ｋ１ｃ及びＧ１ｃ）試験は、ＡＳＴＭ  Ｄ−５０４５に従って実施す
る。試料は、水ジェットカッターを使用して切断して亀裂及び残留応力を最小化する。最
低５回の分析を実施し、平均化する。
【０１１１】
引張試験は、試料サイズを除いてＡＳＴＭ  Ｄ６３８に従って、選択した試料について
実施する。これらの試験について、名目上１／８インチ厚熱硬化性プラークを、０．５イ
ンチ×２．７５インチ片に、１／８インチゲージ幅で切断した。
【０１１２】
吸水率は、試料粉末（エポキシ樹脂組成物の粉末）を成形して厚さ３ｍｍ及び直径５０
ｍｍの試験片を形成することにより計測する。１７５℃における硬化後、試験片を定温湿
度室中に置き、８５℃の温度及び８５％の相対湿度に７２時間設定した。重量の変動を湿
度室の前後で計測して吸水率を算出する。
【０１１３】
銅剥離強度は、ＩＰＣ−ＴＭ−６５０−２．４．８に従って計測する。
【０１１４】
試料の易燃特性は、ＵＬ−９４Ｖの垂直燃焼試験に従って計測し、この試験は、少なく
とも５つの試験体について実施する。
【０１１５】
吸湿性の試験準備から生じるはんだ浸漬曝露の間のふくれは、ＩＰＣ試験法ＴＭ−６５
０に従って計測した。
【実施例１】
【０１１６】
１５グラムのシリコーン−アクリレートコア／シェルゴム（Ｍｉｔｓｕｂｉｓｈｉ  Ｒ
ａｙｏｎから入手可能なＭＥＴＡＢＬＥＮ  ＳＸ−００６）を、８５グラムのメチルエチ
ルケトン（ＭＥＫ）に添加し、ローター装置を使用して２０００ｒｐｍにおいて３０分間
完全に混合する。Table １に示す配合を有する積層板組成物中に使用される安定な白色分
散液が得られる。Ｄ．Ｅ．Ｎ．（商標）４３８ＥＫ８５は、約３．６の多エポキシ官能価
を有し、１当量当たり約１８０グラムのエポキシド当量を有するフェノールエポキシノボ
ラック樹脂のＭＥＫ中溶液であり、Ｔｈｅ  Ｄｏｗ  Ｃｈｅｍｉｃａｌ  Ｃｏｍｐａｎｙ
，Ｍｉｄｌａｎｄ，Ｍｉｃｈｉｇａｎから入手可能である。Ｄ．Ｅ．Ｒ．（商標）５６０
は、１当量当たり約４５０グラムのエポキシド当量を有するテトラブロモビスフェノール
Ａエピクロロヒドリンタイプの臭素化エポキシ樹脂であり、同様にＴｈｅ  Ｄｏｗ  Ｃｈ
ｅｍｉｃａｌ  Ｃｏｍｐａｎｙ，Ｍｉｄｌａｎｄ，Ｍｉｃｈｉｇａｎから入手可能である
。ＲｅｚｉＣｕｒｅ（商標）３０２６は、ＳＩ  Ｇｒｏｕｐから入手可能なフェノールノ
ボラックハードナー（エポキシ硬化性／共反応物質）である。
【表１】
2015129287.tif 000002
【０１１７】
Table １に示す構成成分を、ガラス容器に添加し、シェーカー中で混合し、配合物の粘
度がガードナースケールでＢになるまでさらなるＭＥＫを添加する。全固体は６６．３％
である。溶液が均一になった後、２−メチルイミダゾール（０．３重量％）を添加し、溶
液を１０分間振とうさせる。
【０１１８】
上記のとおり調製したワニスを使用してハンドペイントを調製する。次いで、これらの
ハンドペイントプリプレグを使用して積層板をプレスする。実施例１において形成された
積層板の特性を、Table １Ａの対照試料（比較例）と比較する。比較例は、Table １に記
載の配合と同一の配合であるが、分散させたＭＥＴＡＢＬＥＮを有さず、Table １Ａに挙
げられた比較例の配合を有する。
【表２】
2015129287.tif 000003
【実施例２】
【０１１９】
Table ２に示す配合物を有するワニスを、実施例１と同様の様式において調製する。本
実施例に使用される強化剤は、Ｍｉｔｓｕｂｉｓｈｉ  Ｒａｙｏｎから入手可能なＭＥＴ
ＡＢＬＥＮ  ＳＸ−００５、シリコーン−アクリレートコア／シェルゴムである。
【表３】
2015129287.tif 000004
【実施例３】
【０１２０】
Table ３に示す配合を有するワニスを実施例１に記載の様式と同様の様式において調製
する。ＭＥＴＡＢＬＥＮ  ＳＸ−００６は、Ｍｉｔｓｕｂｉｓｈｉ  Ｒａｙｏｎから入手
可能なシリコーン−アクリレートコア／シェルゴムである。Ｄ．Ｅ．Ｒ．（商標）５９２
は、１当量当たり約３６０グラムのエポキシド当量を有する臭素化エポキシ樹脂であり、
Ｔｈｅ  Ｄｏｗ  Ｃｈｅｍｉｃａｌ  Ｃｏｍｐａｎｙ，Ｍｉｄｌａｎｄ，Ｍｉｃｈｉｇａ
ｎから入手可能である。
【表４】
2015129287.tif 000005
【０１２１】
結果
実施例１及び比較例の試験結果をTable ４に挙げる。
【表５】
2015129287.tif 000006
【０１２２】
実施例２及び３の試験結果を、Table ５において比較例と比較する。
【表６】
2015129287.tif 000007
【０１２３】
易燃性試験測定（垂直燃焼試験）をTable ６に提示する。
【表７】
2015129287.tif 000008
【０１２４】
上記のとおり、本明細書に開示の実施形態は、エポキシ樹脂及びコア／シェルゴム強化
剤を含む硬化性組成物を提供する。得られた熱硬化性組成物は、高速電子部品、例えばプ
リント回路基板における使用に好適な誘電特性を有することができる。
【０１２５】
本発明を説明の目的のために詳細に記載してきたが、本発明はこれにより限定されるも
のと解釈されるべきではなく、この主旨及び範囲内での全ての変更及び改変を包含するも
のとする。
【外国語明細書】
2015129287000001.pdf